БИОСОВМЕСТИМОЕ БИОДЕГРАДИРУЕМОЕ КОМПОЗИЦИОННОЕ ВОЛОКНО И СПОСОБ ЕГО ПОЛУЧЕНИЯ

1. Биосовместимое биодеградируемое композиционное волокно, включающее хитозан со степенью деацетилирования 60-95%, молекулярной массой 20-450 кДа и гидросиликатный наполнитель - галлуазит, хризотил, монтмориллонит - в виде наночастиц в количестве 0,05-2% от массы хитозана, с однофазной гомогенной структурой, соответствующей основной форме хитозана.
-1
2. Способ получения биосовместимого биодеградируемого композиционного волокна, заключающийся в том, что смешивают предварительно диспергированный в воде в ультразвуковом поле с частотой ν=20-100 кГц в течение 5-60 мин гидросиликатный наполнитель - галлуазит, хризотил, монтмориллонит - в виде наночастиц с хитозаном со степенью деацетилирования 60-95%, молекулярной массой 20-450 кДа, при содержании хитозана в смеси 1-4 мас.%, при этом количество наполнителя составляет 0,05-2% от массы хитозана, интенсивно перемешивают полученную смесь при температуре 20-50°C в течение 20-60 мин, добавляют концентрированную уксусную кислоту в количестве, соответствующем получению в смеси водного раствора уксусной кислоты с концентрацией 1-8 мас.%, интенсивно перемешивают смесь при температуре 20-50°C в течение 20-250 мин, фильтруют, обезвоздушивают, волокно формуют через фильеру радиусом R при скорости подачи раствора полимера Q, величину скорости сдвига раствора  в плоскости поперечного сечения капилляра при прохождении раствора через фильеру выбирают из интервала 1-18 с, при этом скорость сдвига  вычисляют по формуле , формование волокна проводят в спиртовый или спиртово-щелочной осадитель, волокно вытягивают на 10-120%, промывают водой, сушат при температуре 20-50°C.